(57)【要約】【課題】補修対象となる上塗り塗色が隠蔽性の悪い塗色である場合にも、簡単な調色作業で得られ、且つ隠蔽性を確保しつつ補修塗色との色一致性を高められるカラープライマー及びこれを用いた補修塗装方法を提供する。【解決手段】樹脂固形分１００重量部あたりチタン白を５０〜３００重量部及び平均粒子径１０μｍ以下のアルミニウム粉を０．１〜１０重量部含有する明度７０以上のプライマー（Ａ）に、プライマー塗膜の上に塗装するカラー上塗り塗料（Ｂ）を混合して調合することを特徴とするカラープライマーを、塗膜面の損傷部に下地調整を行なった後、プライマー塗装及び上塗り塗装を順次行なう補修塗装方法におけるプライマー塗装に用いてなる。【選択図】なし【特許請求の範囲】
【請求項１】
樹脂固形分１００重量部あたりチタン白を５０〜３００重量部及び平均粒子径１０μｍ以下のアルミニウム粉を０．１〜１０重量部含有する明度７０以上のプライマー（Ａ）に、プライマー塗膜の上に塗装するカラー上塗り塗料（Ｂ）を混合して調合することを特徴とするカラープライマー。
【請求項２】
プライマー（Ａ）として、明度の異なる数種を用意し、夫々のプライマー塗膜上にカラー上塗り塗料（Ｂ）を塗装した塗板と、該カラー上塗り塗料（Ｂ）による隠蔽膜厚まで塗装した基準塗板との色差が、最小となる明度を有するプライマーを選択してなる請求項1記載のカラープライマー。
【請求項３】
プライマー（Ａ）１００重量部（固形分）に対し、カラー上塗り塗料（Ｂ）を１０〜１００重量部（固形分）となるように混合する請求項１記載のカラープライマー。
【請求項４】
塗膜面の損傷部に、下地調整を行なった後、プライマー塗装及び上塗り塗装を順次行なう補修塗装方法において、該プライマー塗装に、樹脂固形分１００重量部あたりチタン白を５０〜３００重量部及び平均粒子径１０μｍ以下のアルミニウム粉を０．１〜０．４重量部含有する明度７０以上のプライマー（Ａ）に、プライマー塗膜の上に塗装するカラー上塗り塗料（Ｂ）を混合して調合されるカラープライマーを用いてなる補修塗装方法。
【発明の詳細な説明】
【技術分野】
【０００１】
本発明は、補修対象となる上塗り塗色が隠蔽性の悪い塗色である場合にも、簡単な調色作業で得られ、且つ隠蔽性を確保しつつ補修塗色との色一致性を高められるカラープライマー及びこれを用いた補修塗装方法に関する。
【背景技術】
【０００２】
自動車外板などの塗膜面に発生した損傷の補修は、通常、該損傷部を中心にその周囲までサンディングし、パテ付けした後、プライマーサーフェーサー塗装を行ない、さらに上塗り塗装を行なうものである。
【０００３】
上記自動車外板などの上塗り塗色が隠蔽性の悪い塗色である場合、該塗色の上塗り塗料を厚膜塗装する傾向があり、そのため該上塗り塗料がラッカータイプでは密着性、硬度、耐水性等の塗膜性能が低下する不具合があった。
【０００４】
そこで上記補修においては、隠蔽性が良好で明度調整可能なプライマー（白〜黒）や上塗り塗色の近似色に調色されたカラープライマーを塗装した上に、上記上塗り塗料を塗装して正常塗膜面との色一致性を高め、該上塗り塗料の薄膜塗装を可能にしてきた。
【０００５】
しかしながらプライマーは、通常、隠蔽性を確保するために高顔料濃度であるため、高粘度で計量混合しにくく、上記カラープライマーを用いた場合には、上塗り塗色に合わせての調色で複数色を計量混合せねばならず作業性が非常に悪い。また明度調整可能なプライマーを用いた場合には、上塗り塗料の塗り重ね回数（膜厚）によって、その塗色が変化しやすいという不具合があった。
【発明の開示】
【課題を解決するための手段】
【０００６】
本発明者らは、上記問題を解決すべく鋭意検討した結果、明度調整可能なプライマーに、既に調色済みの上塗り塗料を混合してなるカラープライマーを用いることにより、補修対象となる上塗り塗色が隠蔽性の悪い塗色である場合にも、簡単な調色作業で得られ、且つ隠蔽性を確保しつつ補修塗色との色一致性を高められることを見出し本発明を完成するに至った。
【０００７】
即ち本発明は、樹脂固形分１００重量部あたりチタン白を５０〜３００重量部及び平均粒子径１０μｍ以下のアルミニウム粉を０．１〜１０重量部含有する明度７０以上のプライマー（Ａ）に、プライマー塗膜の上に塗装するカラー上塗り塗料（Ｂ）を混合して調合することを特徴とするカラープライマー、及びこれを、塗膜面の損傷部に下地調整を行なった後、プライマー塗装及び上塗り塗装を順次行なう補修塗装方法におけるプライマー塗装に用いてなる補修塗装方法を提供するものである。
【発明の効果】
【０００８】
本発明によれば、明度調整可能なプライマーに、既に調色済みの上塗り塗料を混合してなるカラープライマーを用いることにより、補修対象となる上塗り塗色が隠蔽性の悪い塗色である場合にも、簡単な調色作業で得られ、且つ隠蔽性を確保しつつ補修塗色との色一致性を高められる。
【発明を実施するための最良の形態】
【０００９】
本発明においてプライマー（Ａ）は、白色及び黒色の混色により明度（Ｌ＊値）が調整されてなる白色〜グレー色〜黒色の塗料である。作業性の面から、通常、明度の異なる数種類の塗料が用意される。
【００１０】
プライマー（Ａ）としては、これによる塗膜の上に塗装されるカラー上塗り塗料（Ｂ）の塗色によって最適な明度のものを選択するものであり、その選択には、該明度の異なる夫々のプライマー塗膜上にカラー上塗り塗料（Ｂ）を塗装した塗板と、該カラー上塗り塗料（Ｂ）による隠蔽膜厚まで塗装した基準塗板との色差（ΔＥ＊値）を測定し、該プライマーの明度とその色差の関係を調べる。該色差が最小となるときの明度を有するプライマーをプライマー（Ａ）として選択して用いるものである。
【００１１】
上記プライマー（Ａ）は、塗膜形成成分として、例えばアクリル樹脂、ポリエステル樹脂、アルキド樹脂、ウレタン樹脂などの基体樹脂に、必要に応じて（ブロック）ポリイソシアネート化合物、アミノ樹脂などの架橋剤を組み合わせて含有するものである。特にカラー上塗り塗料（Ｂ）がラッカータイプの塗料である場合には、プライマー（Ａ）として、アクリルポリオール／ポリイソシアネートの架橋タイプが密着性などの塗膜性能の面から好適である。
【００１２】
上記プライマー（Ａ）が明度７０以上の白色の場合には、隠蔽性を確保するため、樹脂固形分１００重量部あたりチタン白を５０〜３００重量部、好ましくは１００〜２００重量部、及び平均粒子径１０μｍ以下のアルミニウム粉を０．１〜１０重量部、好ましくは０．２〜５重量部含有することが望ましい。
【００１３】
本発明においてカラー上塗り塗料（Ｂ）は、補修時にプライマー塗膜の上に塗装されるものであり、損傷部以外の正常塗膜面の塗色から調色される塗料である。該カラー上塗り塗料には、主にソリッドカラー系と光輝カラー系がある。該カラー上塗り塗料（Ｂ）の塗膜形成成分としては、例えばアクリル樹脂、ポリエステル樹脂、アルキド樹脂、ウレタン樹脂などの基体樹脂に、必要に応じて（ブロック）ポリイソシアネート化合物、アミノ樹脂などの架橋剤を組み合わせて使用することができる。
【００１４】
本発明のカラープライマーは、上記プライマー（Ａ）にカラー上塗り塗料（Ｂ）を混合して調合されるのであり、通常、プライマー（Ａ）１００重量部（固形分）に対し、カラー上塗り塗料（Ｂ）を１０〜１００重量部（固形分）となるように混合されるのが好ましい。カラー上塗り塗料（Ｂ）の混合量が１０重量部未満では、塗り重ね時の色変化が大きくなってしまい、１００重量部を超えると得られるカラープライマーの隠蔽性が低下するので好ましくない。
【００１５】
本発明では、上記の通り得られるカラープライマーを用いて、塗膜面の損傷部に下地調整を行なった後、プライマー塗装及び上塗り塗装を順次行なう補修塗装方法を提供するものである。
【００１６】
本発明方法を適用する塗膜面は、電着層を含む下塗り塗膜、さらに中塗り塗膜、上塗り塗膜などからなる従来公知の複層塗膜であり、ソリッドカラー系、あるいはパール系やメタリック系等の光輝カラー系のいずれの塗色であってもよく、特に隠蔽性の低い塗色に好適である。該塗膜面に生じた損傷部は、該損傷部よりやや大きめのサンディングして、その部分を適宜脱脂洗浄後、必要に応じて補修用パテ付け、研磨などの下地調整を行ない、損傷部の充填処理をする。
【００１７】
次いで上記カラープライマーを塗装する。該カラープライマーの塗装は、従来公知の方法が適用でき、例えばエアスプレー、エアレススプレー、刷毛などが挙げられ、通常、乾燥膜厚で約５〜６０μｍ程度となるように行われる。
【００１８】
上記プライマー塗膜の上にカラー上塗り塗料（Ｂ）を塗装する。該カラー上塗り塗料（Ｂ）の塗装は、従来公知の方法が適用でき、例えばエアスプレー、エアレススプレー、刷毛などが挙げられ、通常、乾燥膜厚で約５〜３０μｍ程度となるように行われる。さらに該カラー上塗り塗料（Ｂ）による塗膜の上に、必要に応じてクリヤー塗料を塗装することできる。本発明では、上記カラープライマーによって隠蔽性、色一致性が良好なので、上塗り塗膜によって隠蔽膜厚まで塗装しなくてもよく、薄膜塗装が可能である。
【実施例】
【００１９】
以下、実施例を挙げて本発明を更に詳細に説明する。「部」及び「％」は、それぞれ「重量部」及び「重量％」を意味する。
【００２０】
プライマー（Ａ）の作成
表１に示す配合組成にて、まずチタン白を分散処理した後、表１に示す通り順次配合し混合分散して各種明度（Ｌ＊値）を有するプライマー用主剤を作成した。表１中の（注１）〜（注５）は、下記に示す通りである。尚、以下の明度及び色差の測定は日本電色工業社製の測色機「ＮＲ−３０００」を用いて行なった。
【００２１】
（注１）「ＴＩＴＡＮＩＸ  ＪＲ−８０５」：テイカ社製、チタン白
（注２）アクリル樹脂：モノマー組成がスチレン１０部、メタクリル酸メチル２０部、アクリル酸ｎ−ブチル５０部、メタクリル酸２−ヒドロキシエチル１９部、アクリル酸１部からなり、重量平均分子量５０，０００、水酸基価８２、不揮発分５０．２％の性状を有するものである。
【００２２】
（注３）「フローノンＥＤ−１０００」：共栄社製、アマイドワックス増粘剤
（注４）「ＣＲ９８００ＲＭ」：旭化成社製、アルミ顔料
（注５）「レタンＰＧ２Ｋディープブラックベース」：関西ペイント社製、黒原色塗料、不揮発分３９％
【００２３】
【表１】
2006328421.tif 000002
【００２４】
カラープライマーの作成
実施例及び比較例カラー上塗り塗料として、黄色塗料（注６）及び赤色塗料（注７）を用いることとし、まず、これらに最適なプライマー（Ａ）を調べるために、表１の通り作成した各種プライマー主剤に対して硬化剤（注８）を表２に示す配合で混合攪拌し、これをブリキ板上に完全隠蔽膜厚となるよう塗装し乾燥後、その上に上記カラー上塗り塗料を夫々乾燥膜厚１０μｍとなるよう塗装し、各評価板を作成した。一方、上記カラー上塗り塗料を白黒隠蔽紙上に隠蔽膜厚まで塗装し、これらを基準板とした。各色について、評価板と基準板との色差を測定し、これが最小となるプライマーを調べた。
【００２５】
表２の通り、黄色塗料（注６）にはプライマー主剤（Ａ−１）が最適であり、赤色塗料（注７）にはプライマー主剤（Ａ−２）が最適であった。
【００２６】
決定した最適明度を有する上記プライマー主剤に上記カラー上塗り塗料及び硬化剤（注８）を表３に示す配合で混合攪拌し、カラープライマーを作成した。これを「レタンＰＧ２Ｋシンナー標準形」（関西ペイント社製、シンナー）にて１５〜１６秒（フォードカップ＃４／２５℃）に粘調し、白黒隠蔽紙上に乾燥膜厚１０μｍとなるよう塗装し、白黒上での明度差の測定により、各カラープライマーの隠蔽性を調べた。数値が小さいほど隠蔽性に優れることを示す。
【００２７】
またこれらカラープライマーをブリキ板上に完全隠蔽膜厚まで塗装し、その上に上記カラー上塗り塗料を３回まで塗り重ね、１回目と３回目の色差を測定し、色一致性（上塗り色の塗装回数に対する色変化の少なさ）を評価した。数値が小さいほど色一致性に優れることを示す。結果を表３に示す。同様に比較として夫々カラー上塗り塗料が配合されないプライマーについて、表３に示す組み合せで塗装板を作成し、同様の評価を行なった。
【００２８】
（注６）「レタンＰＧ２Ｋブライトエローベース」：関西ペイント社製、黄原色塗料、不揮発分４２％
（注７）「レタンＰＧ２Ｋストロングレッドベース」：関西ペイント社製、赤原色塗料、不揮発分４３％
（注８）「レタンＰＧ２Ｋ硬化剤」：関西ペイント社製、イソシアネート硬化剤
【００２９】
【表２】
2006328421.tif 000003
【００３０】
【表３】
2006328421.tif 000004